FR 2658506 A2 19910823 FR 9001997 A 19900216 La présente addition concerne l'utilisation d'un catalyseur de type aluminosilicate comprenant une zéolithe de structure MFI, synthétisée en milieu fluorure, contenant du silicium, de l'aluminium, et du gallium, dans les réactions d'aromatisation des coupes légères contenant 5 à 7 atomes de carbone par molécule en présence ou non d'oléfines L'aromatisation est effectuée dans au moins deux réacteur à lits fixes, au moins un réacteur pouvant être mis hors circuit pour régénérer le catalyseur qu'il contient ("swing reactor" en langue anglaise) Il convient que le catalyseur soit utilisé sous forme d'extrudés. La présente addition concerne également l'utilisation en aromatisation des coupes légères contenant 5 à 7 atomes de carbone, un catalyseur du type aluminosilicate de composition suivante exprimée en poids: a) 0,01 à 10 % en poids de gallium, de préférence 0,3 à 7 % b) 0,1 à 99,49 % d'une matrice (de préférence 10 à 40 %) choisie dans le groupe formé par l'alumine, la silice, la magnésie, une argile et toute combinaison d'au moins deux des composés précités et c) 0,50 à 99,89 % (et de préférence 60 à 90 %) d'une zéolithe synthétisée en milieu fluorure de formule chimique approchée généralement la suivante M 2/n O, A 12039 x Si O 2, o M représente un proton et/ou un cation métallique n est la valence du cation x est un nombre compris entre 12 et 1000 (rapport molaire Si O 2/A 1203), la zéolithe ayant une teneur en fluor comprise en 0,01 et 1,5 % en poids, de préférence 0,1 à 1 % en poids, le fluor étant incorporé lors de la synthèse, ladite zéolithe étant aussi caractérisée par un diagramme de diffraction X présente dans le tableau I du brevet principal. En utilisant les techniques de la présente addition on a constaté des sélectivités en aromatiques et en BTX très stables dans des périodes de marche de l'ordre de 500 heures et plus selon les conditions opératoires utilisées. REVENDICATIONS 1) Utilisation selon la revendication 1 du brevet principal, pour l'aromatisation d'une coupe légère contenant 5 à 7 atomes de carbone par molécule d'un catalyseur renfermant en poids a) 0,01 à 10 % de gallium b) 0,1 à 99,49 % d'une matrice choisie dans le groupe constitué par l'alumine, la silice, la magnésie, une argile et toute combinaison d'au moins deux des composés précités, c) 0,50 à 99,89 % d'une zéolithe synthétisée en milieu fluorure, de rapport molaire Si O 2/A 1203 compris entre 12 et 1000, ladite zéolithe ayant en outre une teneur en fluor comprise entre 0,01 et 1,5 % en poids, le fluor étant incorporé lors de la synthèse de la dite zéolithe, laquelle possède un diagramme de diffraction X conforme au tableau 1 du brevet principal. 2) Utilisation selon la revendication 1 d'un catalyseur renfermant à 40 % de matrice et 60 à 90 % de zéolithe. 3) Utilisation selon la revendication d'un catalyseur sous forme d'extrudés, l'aromatisation étant effectuée dans au moins deux réacteur à lit fixes, au moins un réacteur étant hors circuit pour y procéder à la régénération du catalyseur.